(57)【要約】【課題】サイクリックボルタンメトリー法を用いて評価対象を詳細に評価することが可能な評価方法および評価装置を提供する。【解決手段】サイクリックボルタンメトリー法を用いて評価対象を評価する評価方法において、サイクリックボルタンメトリー法により前記評価対象のボルタモグラムを取得するステップと、前記取得するステップにより取得された前記ボルタモグラムを、複数の既知のボルタモグラムに分解するステップと、を備えることを特徴とする。この評価方法によれば、サイクリックボルタンメトリー法により取得されたボルタモグラムを、複数の既知のボルタモグラムに分解するので、評価対象を詳細に評価することが可能となる。【選択図】図１
2011017562.tif 000002
【特許請求の範囲】
【請求項１】
サイクリックボルタンメトリー法を用いて評価対象を評価する評価方法において、
サイクリックボルタンメトリー法により前記評価対象のボルタモグラムを取得するステップと、
前記取得するステップにより取得された前記ボルタモグラムを、複数の既知のボルタモグラムに分解するステップと、
を備えることを特徴とする評価方法。
【請求項２】
前記分解するステップでは、前記既知の各ボルタモグラムの寄与率が算出されることを特徴とする請求項１に記載の評価方法。
【請求項３】
前記既知の複数のボルタモグラムの各々は同一物質の異なる指数面に対応することを特徴とする請求項２に記載の評価方法。
【請求項４】
前記取得するステップにより取得された前記ボルタモグラムに基づいて総電気量を算出するステップと、
前記総電気量を算出するステップで算出された前記総電気量を、前記寄与率を算出するステップで算出された前記寄与率に基づいて各前記指数面に分配するステップを備えることを特徴とする請求項３に記載の評価方法。
【請求項５】
前記指数面に分配するステップにより得られた各前記指数面についての電気量を、対応する前記指数面の単位面積当たりの水素吸着電気量で除することで、各前記指数面についての表面積を算出するステップを備えることを特徴とする請求項４に記載の評価方法。
【請求項６】
前記評価対象は白金を用いた電極触媒であり、前記指数面は白金の基本指数面であることを特徴とする請求項１〜５のいずれか１項に記載の評価方法。
【請求項７】
前記取得するステップでは、セル状態に組み上げた燃料電池系を用いてボルタモグラムを取得することを特徴とする請求項１〜６のいずれか１項に記載の評価方法。
【請求項８】
サイクリックボルタンメトリー法を用いて評価対象を評価する評価装置において、
サイクリックボルタンメトリー法により前記評価対象のボルタモグラムを取得する取得手段と、
前記取得手段により取得された前記ボルタモグラムを、既知の複数のボルタモグラムに分解する分解手段と、
を備えることを特徴とする評価装置。
【発明の詳細な説明】
【技術分野】
【０００１】
本発明は、サイクリックボルタンメトリー法を用いて評価対象を評価する評価方法および評価装置に関する。
【背景技術】
【０００２】
特開２００７−１９４２００号公報に記載されているように、従来、電極触媒の白金表面積は、サイクリックボルタンメトリー法により得られるボルタモグラムから求められる。この方法では、ボルタモグラムの水素吸着波に相当する電位範囲の電気量から電気二重層の充電のための電気量を差し引いた電気量を、水素吸着容量（２１０μＣ／ｃｍ２）で除することにより白金表面積を算出する。電気量を算出する際には、水素吸着量の代わりに水素脱着波に相当する電気量を用いることもできる。
【先行技術文献】
【特許文献】
【０００３】
【特許文献１】特開２００７−１９４２００号公報
【０００４】
【特許文献２】特開２００３−１５７８５７号公報
【非特許文献】
【０００５】
【非特許文献１】Electrochemistry, Vol.77, No.3, pp263-268
【０００６】
【非特許文献２】表面科学  Ｖｏｌ．２５，Ｎｏ．２，ｐｐ７６−８３
【発明の概要】
【発明が解決しようとする課題】
【０００７】
白金の電気化学的有効表面積を求める際には、上記のように水素吸着量あるいは水素脱着波の全容量を単位面積当たりの水素吸着容量で除する方法が一般的であるが、水素吸着容量である２１０μＣ／ｃｍ２という値は多結晶白金に対して用いる値である。
【０００８】
しかし、非特許文献１によれば、固体高分子型燃料電池で用いられるような白金触媒は非常に微細で、個々の粒子はほぼ単結晶であり、特定の指数面が優先的に配向している場合も報告されている。さらに、指数面によって吸着容量が異なることが記載されている。
【０００９】
また、特開２００３−１５７８５７号公報には、指数面によって活性度が異なることが記載されており、指数面や活性度を考慮せずにボルタモグラムから得られる電気量と水素吸着量（２１０μＣ／ｃｍ２）から白金表面積を求めるだけでは、触媒評価を充分に行っているとはいい難い。
【００１０】
本発明の目的は、サイクリックボルタンメトリー法を用いて評価対象を詳細に評価することが可能な評価方法および評価装置を提供することにある。
【課題を解決するための手段】
【００１１】
本発明の評価方法は、サイクリックボルタンメトリー法を用いて評価対象を評価する評価方法において、サイクリックボルタンメトリー法により前記評価対象のボルタモグラムを取得するステップと、前記取得するステップにより取得された前記ボルタモグラムを、複数の既知のボルタモグラムに分解するステップと、を備えることを特徴とする。
この評価方法によれば、サイクリックボルタンメトリー法により取得されたボルタモグラムを、複数の既知のボルタモグラムに分解するので、評価対象を詳細に評価することが可能となる。
【００１２】
前記分解するステップでは、前記既知の各ボルタモグラムの寄与率が算出されてもよい。
【００１３】
前記既知の複数のボルタモグラムの各々は同一物質の異なる指数面に対応してもよい。
【００１４】
前記取得するステップにより取得された前記ボルタモグラムに基づいて総電気量を算出するステップと、前記総電気量を算出するステップで算出された前記総電気量を、前記寄与率を算出するステップで算出された前記寄与率に基づいて各前記指数面に分配するステップを備えてもよい。
【００１５】
前記指数面に分配するステップにより得られた各前記指数面についての電気量を、対応する前記指数面の単位面積当たりの水素吸着電気量で除することで、各前記指数面についての表面積を算出するステップを備えてもよい。
【００１６】
前記評価対象は白金を用いた電極触媒であり、前記指数面は白金の基本指数面であってもよい。
【００１７】
前記取得するステップでは、セル状態に組み上げた燃料電池系を用いてボルタモグラムを取得してもよい。
【００１８】
本発明の評価装置は、サイクリックボルタンメトリー法を用いて評価対象を評価する評価装置において、サイクリックボルタンメトリー法により前記評価対象のボルタモグラムを取得する取得手段と、前記取得手段により取得された前記ボルタモグラムを、既知の複数のボルタモグラムに分解する分解手段と、を備えることを特徴とする。
この評価装置によれば、サイクリックボルタンメトリー法により取得されたボルタモグラムを、複数の既知のボルタモグラムに分解するので、評価対象を詳細に評価することが可能となる。
【発明の効果】
【００１９】
本発明の評価方法によれば、サイクリックボルタンメトリー法により取得されたボルタモグラムを、複数の既知のボルタモグラムに分解するので、評価対象を詳細に評価することが可能となる。
【００２０】
本発明の評価装置によれば、サイクリックボルタンメトリー法により取得されたボルタモグラムを、複数の既知のボルタモグラムに分解するので、評価対象を詳細に評価することが可能となる。
【図面の簡単な説明】
【００２１】
【図１】燃料電池セルを用いてサイクリックボルタンメトリー法による測定を行う構成を示すブロック図。
【発明を実施するための形態】
【００２２】
以下、本発明によるサイクリックボルタンメトリー法を用いた評価方法の一実施形態について説明する。
【００２３】
図１は、燃料電池セルを用いてサイクリックボルタンメトリー法による測定を行う構成を示すブロック図である。
【００２４】
燃料電池セル１０は、白金電極触媒が担持された固体高分子型電解質膜１を、それぞれガス流路が形成されたアノード層２およびカソード層３で挟み込んで構成される。アノード層２には、互いに絶縁されたアノード本電極２Ａとアノード分割電極２Ｂとが形成されている。また、カソード層３には、アノード本電極２Ａに対向するカソード本電極３Ａが形成されている。
【００２５】
また、アノード本電極２Ａは対極として、アノード分割電極２Ｂは参照極として、カソード本電極３Ａは作用極として、それぞれポテンシオスタット４に接続されている。ポテンシオスタット４には計測結果を記録するレコーダ５が接続され、レコーダ５には演算装置６が接続される。図１に示すように、演算装置６は取得手段６１および分解手段６２を構成する。
【００２６】
次に、本発明による評価方法の手順について説明する。
【００２７】
アノード層２のガス流路には加湿水素ガスを、カソード層３のガス流路には加湿窒素ガスを、それぞれ供給する。これにより、対極（アノード本電極２Ａ）および参照極（アノード分割電極２Ｂ）に加湿水素ガスが、作用極（カソード本電極３Ａ）に加湿窒素ガスが、それぞれ供給される。
【００２８】
次に、ポテンシオスタット４により予め設定された電位範囲内を走査し、電位と電流の値をレコーダ５に記録してボルタモグラムを得る。ここでは、参照極（アノード分割電極２Ｂ）を基準とした作用極（カソード本電極３Ａ）の電位を制御し、対極（アノード本電極２Ａ）および作用極（カソード本電極３Ａ）間の電流を計測する。
【００２９】
次に、獲得されたボルタモグラムに基づいて、白金の基本指数面（１００）、（１１０）、（１１１）に相当する電流値の寄与率を求める。
【００３０】
基本指数面（１００）、（１１０）、（１１１）のいずれかを有する白金単結晶を電極に用いてボルタモグラムを得ると、結晶面によって異なる形状を示す。本発明では、燃料電池セル１０の計測で得られたボルタモグラムを、基本指数面（１００）、（１１０）、（１１１）におけるボルタモグラムに分解し、各基本指数面の寄与率を算出する。
【００３１】
まず、演算装置６の取得手段６１により、レコーダ５に記録された燃料電池セル１０のボルタモグラムを取得する。
【００３２】
次に、演算手段６の分解手段６２により、取得されたボルタモグラムを基本指数面（１００）、（１１０）、（１１１）におけるボルタモグラムに分解する。ここでは、例えば、各指数面で特徴的なピークを生じる電位での電流比に基づいて、各基本指数面の寄与率を算出する。
【００３３】
ピークを生じる電位としては、例えば、（１００）面における０．４Ｖ、（１１０）面における０．１５Ｖ、（１１１）面における０．５３Ｖなどがある。これらの電位を用いる場合には、０．１５Ｖにおける（１００）、（１１０）、（１１１）面の電流値をＩａ１００、Ｉａ１１０、Ｉａ１１１、０．４Ｖにおける（１００）、（１１０）、（１１１）面の電流値をＩｂ１００、Ｉｂ１１０、Ｉｂ１１１、０．５３Ｖにおける（１００）、（１１０）、（１１１）面の電流値をＩｃ１００、Ｉｃ１１０、Ｉｃ１１１、とすると、燃料電池セル１０のボルタモグラムから得られる上記各電位での電流値Ｉ０．１５Ｖ、Ｉ０．４０Ｖ、Ｉ０．５３Ｖは、各基本指数面の寄与率ｘ，ｙ，ｚを用いて、以下の（１）〜（４）式で表すことができる。ここで、ｘ，ｙ，ｚは、それぞれ（１００）、（１１０）、（１１１）面の寄与率を示している。
【００３４】
【数１】
2011017562.tif 000003
【００３５】
このように、上記実施形態によれば、電位走査により得られたボルタモグラムを基本指数面（１００）、（１１０）、（１１１）におけるボルタモグラムに分解することにより、電極中における白金の結晶面の出現割合を推定することができる。また、各基本指数面の活性度と出現割合に基づいて、電極の活性を簡易的に評価できる。さらに、燃料電池セルとして組み上げられた状態で測定を行うので、実運転状態での評価も可能となる。
【００３６】
次に、上記手順により算出された（１００）、（１１０）、（１１１）面の寄与率を用いて、白金電極触媒の電気化学的有効表面積を基本指数面ごとに算出する手順について説明する。
【００３７】
まず、上記の燃料電池セル１０のボルタモグラムを積分してその面積を求め、これをボルタンメトリーの電位走査速度で除することにより、３つの基本指数面の電気量の総和を算出する。ボルタモグラムの積分は、上記の各基本指数面についてピークを生じる電位を含むように、その電位近傍の３箇所について行い、その３箇所での電気量の総和を求めてもよい。
【００３８】
次に、総電気量（電気量の総和）を上記の寄与率ｘ、ｙ、ｚに応じた比率で各基本指数面、すなわち、（１００）、（１１０）、（１１１）面に分配することで、各基本指数面の電気量を算出する。
【００３９】
次に、各基本指数面の電気量を水素吸着電気量で除することで、各基本指数面について電気化学的有効表面積を求める。ここで、基本指数面によって触媒活性に差があり、単位面積当たりの電気量が異なるため、それぞれの単位面積当たりの水素吸着電気量の値で各基本指数面の電気量を除する。具体的には、基本指数面（１００）、（１１０）、（１１１）について、それぞれ２０９，１４７，２４１μＣ／ｃｍ２の値で、各基本指数面の電気量を除することにより、正しい表面積を得ることができる。
【００４０】
従来、白金の多結晶体には２１０μＣ／ｃｍ２の値を用いて表面積を評価しているが、特定の面が優先的に配向している場合には、実質的な水素吸着電気量の値がこれと異なることもある。これに対し、上記手法によれば、基本指数面による触媒活性の相違を表面積の算出値に反映させることができるため、各基本指数面の電気化学的有効表面積をより正確に算出することができる。
【００４１】
本発明の適用範囲は上記実施形態に限定されることはない。本発明は、サイクリックボルタンメトリー法を用いて評価対象を評価する評価方法および評価装置に対し、広く適用することができる。
【符号の説明】
【００４２】
１      固体高分子型電解質膜
１０    燃料電池セル
【図１】
2011017562.tif 000004